(57)【要約】【課題】製造コストが低く、ピンホールやパターン脱落などの欠陥の発生が少ない感光性転写材料、この感光性転写材料を用いて作製されたカラーフィルタ及びこのカラーフィルタを有する表示装置の提供。【解決手段】仮支持体と、前記仮支持体上に形成された少なくとも１層の感光性樹脂層と、前記感光性樹脂層を覆うカバーフィルムと、を少なくとも有する感光性転写材料であって、前記感光性樹脂層が、固形分比１０％以上の顔料を含み、前記カバーフィルムの、直径１０μｍ以上のリング点の数が５０から５００個／ｍ２であり、直径３００μｍ以上のリング点の数が３個／ｍ２以下であることを特徴とする感光性転写材料、この感光性転写材料を用いて作製されたカラーフィルタ及びこのカラーフィルタを有する表示装置。【選択図】なし【特許請求の範囲】
【請求項１】
仮支持体と、前記仮支持体上に形成された少なくとも１層の感光性樹脂層と、前記感光性樹脂層を覆うカバーフィルムと、を少なくとも有する感光性転写材料であって、
前記感光性樹脂層が、固形分比１０％以上の顔料を含み、前記カバーフィルムの、直径１０μｍ以上のリング点の数が５０から５００個／ｍ２であり、直径３００μｍ以上のリング点の数が３個／ｍ２以下であることを特徴とする感光性転写材料。
【請求項２】
カラーフィルタの製造に用いられることを特徴とする請求項１に記載の感光性転写材料。
【請求項３】
請求項１又は２に記載の感光性転写材料を少なくとも１種類用いて作製されたことを特徴とするカラーフィルタ。
【請求項４】
請求項３に記載のカラーフィルタを有する表示装置。
【発明の詳細な説明】
【技術分野】
【０００１】
本発明は、カラーフィルタの製造に好適に用いられる感光性転写材料、ノートパソコン、テレビモニター等の、大画面の表示装置等においても好適に用いられるカラーフィルタ及びこのカラーフィルタを有する表示装置に関する。
【背景技術】
【０００２】
カラーフィルタは、液晶ディスプレイ（以下、「液晶表示装置」ともいう。）に不可欠な構成部品である。このカラーフィルタを簡便に作製する方法として、仮支持体上に感光性樹脂組成物の樹脂層を設けた樹脂転写材料を用い、該樹脂層をラミネーターにより基板に貼り付け露光・現像によりパターンを形成する方法がある。上記方法に使用される樹脂転写材料は、一般的に仮支持体と少なくとも１層の感光性樹脂層とカバーフィルムとを有しており、カバーフィルムを剥がしながら転写される。
【０００３】
樹脂転写材料を使用して製造されたカラーフィルタにはピンホール故障が起きることがある。特に、顔料が多量に入った黒画像や色の濃いＲＧＢ画像の形成に用いられる樹脂転写材料でこの傾向が顕著になってきた。現像前には基板側から見てとくに気泡などが樹脂層に見当たらないが、現像後ピンホール故障が発生することがある。
【０００４】
なお、ラミネート性等を向上する目的で所定のカバーフィルムを用いる感光性エレメントに関する発明が開示されている（例えば、特許文献１参照。）。
【特許文献１】特開２０００−３３０２９１号公報
【発明の開示】
【発明が解決しようとする課題】
【０００５】
本発明は上記従来の問題点に鑑みてなされたものであり、製造コストが低く、ピンホールやパターン脱落などの欠陥の発生が少ない感光性転写材料、この感光性転写材料を用いて作製されたカラーフィルタ及びこのカラーフィルタを有する表示装置を提供することを目的とする。
【課題を解決するための手段】
【０００６】
斯かる実情に鑑み本発明者は鋭意研究を行った結果、ピンホールやパターン脱落などの欠陥の数とカバーフィルムの生産性とを両立できるリング点の個数範囲を見出すことができ、本発明を完成した。
即ち、本発明は、
＜１＞  仮支持体と、前記仮支持体上に形成された少なくとも１層の感光性樹脂層と、前記感光性樹脂層を覆うカバーフィルムと、を少なくとも有する感光性転写材料であって、前記感光性樹脂層が、固形分比１０％以上の顔料を含み、前記カバーフィルムの、直径１０μｍ以上のリング点の数が５０から５００個／ｍ２であり、直径３００μｍ以上のリング点の数が３個／ｍ２以下であることを特徴とする感光性転写材料である。
【０００７】
＜２＞  カラーフィルタの製造に用いられることを特徴とする＜１＞に記載の感光性転写材料である。
【０００８】
＜３＞  ＜１＞又は＜２＞に記載の感光性転写材料を少なくとも１種類用いて作製されたことを特徴とするカラーフィルタである。
【０００９】
＜４＞  ＜３＞に記載のカラーフィルタを有する表示装置である。
【発明の効果】
【００１０】
本発明によれば、製造コストが低く、ピンホールやパターン脱落などの欠陥の発生が少ない感光性転写材料、この感光性転写材料を用いて作製されたカラーフィルタ及びこのカラーフィルタを有する表示装置を提供できる。
【発明を実施するための最良の形態】
【００１１】
以下、本発明の感光性転写材料、カラーフィルタ及び表示装置について詳細に説明する。
＜感光性転写材料＞
本発明の感光性転写材料は、仮支持体と、前記仮支持体上に形成された感光性樹脂層と、前記感光性樹脂層を覆うカバーフィルムと、を少なくとも有し、前記感光性樹脂層が、固形分比１０％以上の顔料を含み、前記カバーフィルムの、直径１０μｍ以上のリング点の数が５０から５００個／ｍ２であり、直径３００μｍ以上のリング点の数が３個／ｍ２以下であることを特徴とするものである。
本発明の感光性転写材料は、カラーフィルタの製造に好適に用いられる。
【００１２】
本発明において「リング点」とは、カバーフィルムを顕微鏡で観察するとニュートンリングとして見える点をいう。
【００１３】
感光性樹脂層に含まれる顔料の固形分比が１０％以上であると、該感光性樹脂層の柔軟性が低下する。カバーフィルムのリング点の存在する部分には凹凸が存在するため、感光性樹脂層がこの部分に接すると、該感光性樹脂層の膜厚が不均一になることがある。膜厚が不均一であり柔軟性の低い感光性樹脂層を基板にラミネートすると、基板と該感光性樹脂層との間にボイド等が発生し、現像後ピンホール故障発生の原因になることがある。
【００１４】
本発明者は、解析の結果、ピンホールの発生は、カバーフィルムのロット差、中でもリング点の大きさ及び数と相関があることを見出した。リング点は、カバーフィルム作製時のフィルタのメッシュサイズを小さくするほど、数が減少しその直径も小さくなるが、メッシュサイズを小さくするほどカバーフィルムの生産性が落ちコストが上がるという問題がある。本発明者は、カバーフィルムの製造コストとピンホールの発生頻度とのバランスを考慮してリング点が存在してもよい許容範囲を見いだした。
【００１５】
本発明の感光性転写材料においては、仮支持体上に少なくとも１層の感光性樹脂層が形成されていればよく、複数の感光性樹脂層が形成されていてもよいし、必要に応じてその他の樹脂層が形成されていてもよい。より好ましくは、仮支持体上に熱可塑性樹脂層と中間層と感光性樹脂層とがこの順に形成されたものである。前記感光性転写材料は、例えば特開２００５−３８６１号公報の段落［００６４］〜［００６６］に記載の工程によって製造することができる。
【００１６】
以下、感光性転写材料を構成する各要素について詳細に説明する。
【００１７】
（仮支持体）
本発明の感光性転写材料に用いられる仮支持体としては、可撓性を有し、加圧、若しくは加圧及び加熱下においても著しい変形、収縮若しくは伸びを生じないことが好ましい。そのような仮支持体の例としては、ポリエチレンテレフタレートフィルム、トリ酢酸セルロースフィルム、ポリスチレンフィルム、ポリカーボネートフィルム等を挙げることができ、中でも２軸延伸ポリエチレンテレフタレートフィルムが特に好ましい。
【００１８】
（熱可塑性樹脂層）
感光性転写材料における熱可塑性樹脂層に用いる成分としては、特開平５−７２７２４号公報に記載されている有機高分子物質が好ましく、ヴイカーＶｉｃａｔ法（具体的にはアメリカ材料試験法エーエステーエムデーＡＳＴＭＤ１２３５によるポリマー軟化点測定法）による軟化点が約８０℃以下の有機高分子物質より選ばれることが特に好ましい。
【００１９】
具体的には、ポリエチレン、ポリプロピレンなどのポリオレフィン、エチレンと酢酸ビニル或いはそのケン化物の様なエチレン共重合体、エチレンとアクリル酸エステル或いはそのケン化物、ポリ塩化ビニル、塩化ビニルと酢酸ビニル及びそのケン化物の様な塩化ビニル共重合体、ポリ塩化ビニリデン、塩化ビニリデン共重合体、ポリスチレン、スチレンと（メタ）アクリル酸エステル或いはそのケン化物の様なスチレン共重合体、ポリビニルトルエン、ビニルトルエンと（メタ）アクリル酸エステル或いはそのケン化物の様なビニルトルエン共重合体、ポリ（メタ）アクリル酸エステル、（メタ）アクリル酸ブチルと酢酸ビニル等の（メタ）アクリル酸エステル共重合体、酢酸ビニル共重合体ナイロン、共重合ナイロン、Ｎ−アルコキシメチル化ナイロン、Ｎ−ジメチルアミノ化ナイロンの様なポリアミド樹脂等の有機高分子が挙げられる。
【００２０】
（中間層）
本発明における感光性転写材料においては、複数の塗布層の塗布時、及び塗布後の保存時における成分の混合を防止する目的から、中間層を設けることが好ましい。該中間層としては、特開平５−７２７２４号公報に「分離層」として記載されている、酸素遮断機能のある酸素遮断膜を用いることが好ましく、この場合、露光時感度がアップし、露光機の時間負荷が減り、生産性が向上する。
該酸素遮断膜としては、低い酸素透過性を示し、水又はアルカリ水溶液に分散又は溶解するものが好ましく、公知のものの中から適宜選択することができる。これらの内、特に好ましいのは、ポリビニルアルコールとポリビニルピロリドンとの組み合わせである。
【００２１】
（感光性樹脂層）
本発明における感光性樹脂層がブラックマトリクスなどの遮光部の形成に供される場合は、特開２００５−３８６１号公報の感光性黒色樹脂層や、特開２００４−２４００３９号公報の着色組成物からなる層と同様にして、感光性樹脂層を形成することができる。ＲＧＢなどの着色画素の形成に供される場合は、特開２００６−２３６９６号公報や、特開２００６−２７６８１８号公報の着色感光性樹脂組成物からなる層と同様にして、感光性樹脂層を形成することができ、スペーサなどの構造物を形成する場合は、特開２００６−２７６４９６号公報や、特開２００６−６４９２１号公報の感光性樹脂組成物からなる層と同様にして、感光性樹脂層を形成することができる。
【００２２】
（カバーフィルム）
本発明の感光性転写材料には、貯蔵の際の汚染や損傷から保護するために感光性樹脂層を覆うようにして、薄いカバーフィルムが設けられる。カバーフィルムは仮支持体と同じか又は類似の材料からなってもよいが、感光性樹脂層から容易に分離されねばならない。カバーフィルム材料としては例えばシリコーン紙、ポリオレフィン若しくはポリテトラフルオロエチレンシートが適当である。
【００２３】
本発明におけるカバーフィルムの、直径１０μｍ以上のリング点の数は５０から５００個／ｍ２であり、直径３００μｍ以上のリング点の数は３個／ｍ２以下であるが、好ましくは直径１０μｍ以上のリング点が５０から４００個／ｍ２、かつ、直径３００μｍ以上のリング点が２個／ｍ２以下であり、直径１０μｍ以上のリング点が５０から３００個／ｍ２、かつ、直径３００μｍ以上のリング点が１個／ｍ２以下が特に好ましい。
【００２４】
リング点の直径及び数が上記範囲を満たすリング点レベルの良好なフィルムは、材料の選定、混練方法の適正化、材料溶融後の瀘過等を行うことにより製造可能である。ここでリング点の大きさの測定方法は、例えば、光学顕微鏡を使用し測定可能である。なお、本発明におけるリング点の直径とは、リング点の最大径を意味する。
【００２５】
本発明において、カバーフィルムの厚みは１〜１００μｍであることが好ましく、５〜５０μｍであることがより好ましく、１０〜３０μｍであることが特に好ましい。この厚みが１μｍ以上であればカバーフィルムの強度が十分なため、感光性樹脂層にカバーフィルムを張り合わせる際に、カバーフィルムが破断しにくい。１００μｍ以下であるとカバーフィルムの価格が高くならず、また、カバーフィルムをラミネートする際にシワが発生しにくい。
【００２６】
このようなカバーフィルムは市販のものとして、例えば、王子製紙(株)製アルファンＭＡ−４１０、Ｅ−２００Ｃ、Ｅ−５０１、信越フィルム(株)製等のポリプロピレンフィルム、帝人(株)製ＰＳ−２５等のＰＳシリーズなどのポリエチレンテレフタレートフィルム等が挙げられるがこれに限られたものではない。また、市販のフィルムをサンドブラスト加工することにより、簡単に製造することが可能である。
【００２７】
本発明においては、カバーフィルムとしてポリエチレンフィルムなどのポリオレフィンフィルムを用いることができる。また通常カバーフィルムとして用いられるポリオレフィンフィルムは、原材料を熱溶融し、混練、押し出し、２軸延伸、キャスティングまたはインフレーション法によって製造される。
【００２８】
＜カラーフィルタ＞
本発明のカラーフィルタは、上記本発明の感光性転写材料を少なくとも１種類用いて作製されたものである。本発明のカラーフィルタは、該感光性転写材料に係る感光性樹脂層を構成する樹脂組成物により形成された構造物を有する。概構造物としては、ブラックマトリクスなどの遮光部（以下、Ｋ画像ともいう）、赤（Ｒ）、緑（Ｇ）及び青（Ｂ）等の着色画像（画素）、オーバーコート層、樹脂スペーサ、液晶配向用リブ材等が挙げられる。
【００２９】
以下に、本発明の感光性転写材料を用いた、カラーフィルタを構成する構造物の製造方法について述べる。該構造物は、基板上に感光性樹脂層を転写した後、該感光性樹脂層を露光及び現像することにより形成することが出来る。
【００３０】
（転写工程）
本発明において、基板上に感光性樹脂層を転写する方法としては、仮支持体上に感光性樹脂層を有する感光性転写材料を用い、該感光性樹脂層を基板にラミネート後、仮支持体を除去する事によって行う方法が好ましい。
感光性樹脂層の基板表面への転写（貼り合わせ）は、一般に、感光性転写材料のカバーフィルムを除去した後、感光性樹脂層を基板表面に重ね、加圧、加熱することに行われる。貼り合わせには、ラミネーター、真空ラミネーター、および、より生産性を高めることができるオートカットラミネーター等の公知のラミネーターを使用することができる。
【００３１】
（露光、現像工程、及びその他の工程）
感光性樹脂層を転写後、露光、現像、及びその他の工程によりパターンを形成することができる。該工程の例として、特開２００６−２３６９６号公報の段落番号[００３５]〜[００５１]に記載の方法を本発明においても好適に用いることができる。
【００３２】
（基板）
本発明において、カラーフィルタを構成する基板としては、例えば、透明基板が用いられ、表面に酸化ケイ素皮膜を有するソーダガラス板、低膨張ガラス、ノンアルカリガラス、石英ガラス板等の公知のガラス板、或いは、プラスチックフィルム等を挙げることができる。
また、上記基板は、予めカップリング処理を施しておくことにより、感光性樹脂層との密着を良好にすることができる。該カップリング処理としては、特開２０００−３９０３３号公報記載の方法が好適に用いられる。尚、特に限定されるわけではないが、基板の膜厚としては、７００〜１２００μｍが一般的に好ましく、５００〜１１００μｍが特に好ましい。
【００３３】
＜表示装置＞
本発明の表示装置としては既述の本発明のカラーフィルタを備えるものであれば、特に限定するものではなく、液晶表示装置、プラズマディスプレイ表示装置、ＥＬ表示装置、ＣＲＴ表示装置などの表示装置などが挙げられる。表示装置の定義や各表示装置の説明は例えば「電子ディスプレイデバイス（佐々木  昭夫著、（株）工業調査会  １９９０年発行）」、「ディスプレイデバイス（伊吹  順章著、産業図書（株）平成元年発行）」などに記載されている。
【００３４】
本発明の表示装置のうち、液晶表示装置は特に好ましい。液晶表示装置については例えば「次世代液晶ディスプレイ技術（内田  龍男編集、（株）工業調査会  １９９４年発行）」に記載されている。本発明が適用できる液晶表示装置に特に制限はなく、例えば上記の「次世代液晶ディスプレイ技術」に記載されている色々な方式の液晶表示装置に適用できる。本発明はこれらのなかで特にカラーＴＦＴ方式の液晶表示装置に対して有効である。カラーＴＦＴ方式の液晶表示装置については例えば「カラーＴＦＴ液晶ディスプレイ（共立出版（株）１９９６年発行）」に記載されている。さらに本発明はもちろんＩＰＳなどの横電界駆動方式、ＭＶＡなどの画素分割方式などの視野角が拡大された液晶表示装置にも適用できる。これらの方式については例えば「ＥＬ、ＰＤＰ、ＬＣＤディスプレイ−技術と市場の最新動向−（東レリサーチセンター調査研究部門  ２００１年発行）」の４３ページに記載されている。
【００３５】
液晶表示装置はカラーフィルタ以外に電極基板、偏光フィルム、位相差フィルム、バックライト、スペーサ、視野角補償フィルムなどさまざまな部材から構成される。これらの部材については例えば「’９４液晶ディスプレイ周辺材料・ケミカルズの市場（島  健太郎  （株）シーエムシー  １９９４年発行  ）」、「２００３液晶関連市場の現状と将来展望（下巻）（表  良吉  （株）富士キメラ総研  ２００３年発行）」に記載されている。
【００３６】
本発明の表示装置は、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ）、ＴＮ（Ｔｗｉｓｔｅｄ  Ｎｅｍａｔｉｃ）、ＩＰＳ（Ｉｎ−Ｐｌａｎｅ  Ｓｗｉｔｃｈｉｎｇ）、ＦＬＣ（Ｆｅｒｒｏｅｌｅｃｔｒｉｃ  Ｌｉｑｕｉｄ  Ｃｒｙｓｔａｌ）、ＯＣＢ（Ｏｐｔｉｃａｌｌｙ  Ｃｏｍｐｅｎｓａｔｏｒｙ  Ｂｅｎｄ）、ＳＴＮ（Ｓｕｐｐｅｒ  Ｔｗｉｓｔｅｄ  Ｎｅｍａｔｉｃ）、ＶＡ（Ｖｅｒｔｉｃａｌｌｙ  Ａｌｉｇｎｅｄ）、ＨＡＮ（Ｈｙｂｒｉｄ  Ａｌｉｇｎｅｄ  Ｎｅｍａｔｉｃ）、ＧＨ（Ｇｕｅｓｔ  Ｈｏｓｔ）のような様々な表示モードが採用できる。前述したようなカラーフィルタを用いることを特徴とし、これにより、テレビ、モニターに搭載したときに表示ムラが無く、広い色再現域と高コントラスト比を有することができ、ノートパソコン用ディスプレイやテレビモニター等の大画面の表示装置等にも好適に用いることができる。
【実施例】
【００３７】
以下、本発明を実施例により具体的に説明するが、本発明はこれらの実施例に限定されるものではない。尚、特に断りのない限り、以下において「部」、「％」及び「分子量」は、「質量部」、「質量％」及び「重量平均分子量」を表す。
【００３８】
（カバーフィルム製造例）
王子製紙(株)製アルファンＥ−５０１を顕微鏡で観察し、該カバーフィルムの中で、下記カバーフィルムＡ〜Ｆのリング点の条件に合う部分を選別、カッティングし、使用した。
【００３９】
−カバーフィルムＡ−
直径１０μｍ以上のリング点が５０個／ｍ２、直径３００μｍ以上のリング点が０個／ｍ２
−カバーフィルムＢ−
直径１０μｍ以上のリング点が５００個／ｍ２、直径３００μｍ以上のリング点が３個／ｍ２
−カバーフィルムＣ−
直径１０μｍ以上のリング点が４００個／ｍ２、直径３００μｍ以上のリング点が２個／ｍ２
−カバーフィルムＤ−
直径１０μｍ以上のリング点が３００個／ｍ２、直径３００μｍ以上のリング点が１個／ｍ２
−カバーフィルムＥ（比較例）−
直径１０μｍ以上のリング点が３０個／ｍ２、直径３００μｍ以上のリング点が０個／ｍ２
−カバーフィルムＦ（比較例）−
直径１０μｍ以上のリング点が６００個／ｍ２、直径３００μｍ以上のリング点が４個／ｍ２
【００４０】
（実施例１）
−感光性樹脂転写材料の作製−
厚さ７５μｍのポリエチレンテレフタレートフィルム仮支持体の上に、スリット状ノズルを用いて、下記処方Ｈ１からなる熱可塑性樹脂層用塗布液を塗布、乾燥させた。次に、下記処方Ｐ１から成る中間層用塗布液を塗布、乾燥させた。更に、下記着色感光性樹脂組成物Ｂ１を塗布、乾燥させ、該仮支持体の上に乾燥膜厚が１４．６μｍの熱可塑性樹脂層と、乾燥膜厚が１．６μｍの中間層と、乾燥膜厚が２．２μｍの感光性樹脂層と、を設け、該感光性樹脂層上にカバーフィルムＡを圧着した。
こうして仮支持体と熱可塑性樹脂層と中間層（酸素遮断膜）とブルー（Ｂ）の感光性樹脂層とカバーフィルムとが一体となった感光性樹脂転写材料を作製し、サンプル名を感光性樹脂転写材料Ｂ１とした。
【００４１】
熱可塑性樹脂層用塗布液：処方Ｈ１
・メタノール                                                        １１．１部
・プロピレングリコールモノメチルエーテルアセテート                  ６．３６部
・メチルエチルケトン                                                ５２．４部
・メチルメタクリレート／２−エチルヘキシルアクリレート／ベンジル
メタクリレート／メタクリル酸共重合体（共重合組成比（モル比）
＝５５／１１．７／４．５／２８．８、分子量＝９万、Ｔｇ≒７０℃）  ５．８３部
・スチレン／アクリル酸共重合体（共重合組成比（モル比）
＝６３／３７、分子量＝１万、Ｔｇ≒１００℃）                    １３．６部
・ビスフェノールＡにペンタエチレングリコールモノメタクリレートを
２当量脱水縮合した化合物（新中村化学工業（株）製、商品名：２，２−
ビス［４−（メタクリロキシポリエトキシ）フェニル］プロパン）  ９．１部
・下記界面活性剤１                                                  ０．５４部
【００４２】
中間層用塗布液：処方Ｐ１
・ＰＶＡ２０５（ポリビニルアルコール、（株）クラレ製、
鹸化度＝８８％、重合度５５０）        ３２．２部
・ポリビニルピロリドン（アイエスピー・ジャパン（株）製、Ｋ−３０）  １４．９部
・蒸留水                                                              ５２４部
・メタノール                                                          ４２９部
【００４３】
【表１】
2008129431.tif 000002
【００４４】
着色感光性樹脂組成物Ｂ１は、まず表１に記載の量のＢ顔料分散物１、Ｂ顔料分散物２、プロピレングリコールモノメチルエーテルアセテートをはかり取り、温度２４℃（±２℃）で混合して１５０ＲＰＭ１０分間攪拌し、次いで、表１に記載の量のメチルエチルケトン、バインダー３、ＤＰＨＡ液、２−トリクロロメチル−５−（ｐ−スチリルスチリル）−１，３，４−オキサジアゾール、フェノチアジンをはかり取り、温度２５℃（±２℃）でこの順に添加して、温度４０℃（±２℃）で１５０ＲＰＭ３０分間攪拌し、更に、表１に記載の量の界面活性剤１をはかり取り、温度２４℃（±２℃）で添加して３０ＲＰＭ５分間攪拌し、ナイロンメッシュ＃２００で濾過することによって得た。
【００４５】
尚、表１に記載の組成物の内、Ｂ顔料分散物１は、御国色素（株）製の「商品名：ＣＦブルーＥＸ３３５７」を用い、Ｂ顔料分散物２は、御国色素（株）製の「商品名：ＣＦブルーＥＸ３３８３」を用いた。
【００４６】
また、バインダー３の組成は、以下のとおりであった。
・ポリマー（ベンジルメタクリレート／メタクリル酸／メチルメタクリレート
＝３６／２２／４２モル比のランダム共重合物、分子量３．８万）  ２７部
・プロピレングリコールモノメチルエーテルアセテート                      ７３部
【００４７】
ＤＰＨＡ液の組成は、下記のとおりであった。
・ジペンタエリスリトールヘキサアクリレート（重合禁止剤ＭＥＨＱ  ５００ｐｐｍ含有、              日本化薬（株）製、商品名：ＫＡＹＡＲＡＤ  ＤＰＨＡ）    ７６部
・プロピレングリコールモノメチルエーテルアセテート                      ２４部
【００４８】
界面活性剤１の組成は、下記のとおりであった。
・下記構造物１                                                          ３０部
・メチルエチルケトン                                                    ７０部
【００４９】
【化１】
2008129431.tif 000003
【００５０】
−ブルー（Ｂ）画素の形成−
３００×４００ｍｍ（０．１２ｍ２）の無アルカリガラス基板に、２５℃に調整したガラス洗浄剤液をシャワーにより２０秒間吹き付けながらナイロン毛を有する回転ブラシで洗浄し、純水シャワー洗浄後、シランカップリング液（Ｎ−β（アミノエチル）γ−アミノプロピルトリメトキシシラン０．３質量％水溶液、商品名：ＫＢＭ６０３、信越化学工業（株）製）をシャワーにより２０秒間吹き付け、純水シャワー洗浄した。この基板を基板予備加熱装置で１００℃２分加熱して次のラミネーターに送った。
前記感光性樹脂転写材料Ｂ１のカバーフィルムを剥離後、ラミネーター（（株）日立インダストリイズ製（ＬａｍｉｃＩＩ型））を用い、１００℃に加熱した前記基板に、ゴムローラー温度１３０℃、線圧１００Ｎ／ｃｍ、搬送速度２．２ｍ／分でラミネートした。
仮支持体を熱可塑性樹脂層との界面で剥離後、超高圧水銀灯を有するプロキシミティー型露光機（日立ハイテク電子エンジニアリング（株）製）で、基板とマスク（画像パターンを有す石英露光マスク）を垂直に立てた状態で、露光マスク面と該熱可塑性樹脂層の間の距離を２００μｍに設定し、露光量７０ｍＪ／ｃｍ２でパターン露光した。
【００５１】
次に、トリエタノールアミン系現像液（商品名：Ｔ−ＰＤ２、富士写真フイルム（株）製を、純水で１２倍（Ｔ−ＰＤ２を１質量部と純水を１１質量部の割合で混合）に希釈した液）を３０℃５０秒、フラットノズル圧力０．０４ＭＰａでシャワー現像し熱可塑性樹脂層と中間層を除去した。引き続き、この基板上面にエアを吹きかけて液切りした後、純水をシャワーにより１０秒間吹き付け、純水シャワー洗浄し、エアを吹きかけて基板上の液だまりを減らした。
引き続き炭酸Ｎａ系現像液（０．３８モル／リットルの炭酸水素ナトリウム、０．４７モル／リットルの炭酸ナトリウム、５質量％のジブチルナフタレンスルホン酸ナトリウム、アニオン界面活性剤、消泡剤、安定剤含有、商品名：Ｔ−ＣＤ１、富士写真フイルム（株）製を純水で５倍に希釈した液）を用い、２９℃３０秒、コーン型ノズル圧力０．１５ＭＰａでシャワー現像し感光性樹脂層を現像しパターニング画像を得た。
【００５２】
引き続き洗浄剤（燐酸塩・珪酸塩・ノニオン界面活性剤・消泡剤・安定剤含有、商品名：Ｔ−ＳＤ１  富士写真フイルム（株）製）を純水で１０倍に希釈して用い、３３℃２０秒、コーン型ノズル圧力０．０２ＭＰａでシャワーで吹きかけ、更にナイロン毛を有す回転ブラシにより形成された画像を擦って残渣除去を行い、ブルー（Ｂ）画素を得た。その後、該基板に対して両面から超高圧水銀灯で５００ｍＪ／ｃｍ２の露光量でポスト露光後、２２０℃、１５分間熱処理した。これによりカラーフィルタ基板を得た。
得られたパターンの形状は縦３００μｍ、横１００μｍ、高さ２．０μｍであって、同様のパターンを形成した基板を１０００枚作製した。この時のパターン部の総面積は、０．３ｍ２（ＲＧＢ画素想定）であった。
【００５３】
（実施例２〜６、比較例１〜３）
実施例１において、着色感光性樹脂組成物Ｂ１を表１に記載のＢ２〜Ｂ４、カバーフィルムを表３に記載のリング点を持つカバーフィルムＢ、Ｃ、Ｄ、Ｅ、Ｆに変更した以外は、実施例１と同様の方法でブルー（Ｂ）画素を形成し、カラーフィルタ基板を得た。
【００５４】
（実施例７）
−フォトスペーサー形成用感光性転写材料の作製−
実施例１の感光性樹脂転写材料Ｂ１の作製において、用いた前記着色感光性樹脂組成物Ｂ１を、下記の組成よりなる顔料としてコロイダルシリカを含有するフォトスペーサ形成用樹脂組成物Ｓ１に変更した以外は上記と同様の方法によって、フォトスペーサ形成用感光性転写材料Ｓ１を作製した。感光性樹脂層の乾燥層厚は４．０μｍであった。
【００５５】
【表２】
2008129431.tif 000004
【００５６】
−フォトスペーサの形成−
得られたフォトスペーサ形成用感光性転写材料Ｓ１を用いて、実施例１と同様の方法で転写、露光、現像し、フォトスペーサーパターンを作製した。
次に、スペーサーパターンが設けられた基板を、２３０℃下で３０分間加熱処理を行ない（熱処理工程）、フォトスペーサ付基板を作製した。
得られたスペーサーパターンは、直径２０μｍ、平均高さ３．４μｍの柱状であった。
また、この時のパターン部の総面積は、０．３ｍ２（ＲＧＢ画素想定）であった。
【００５７】
（実施例８〜１２、比較例４〜５）
実施例７において、フォトスペーサ形成用樹脂組成物Ｓ１を表２に記載のＳ２〜Ｓ３、カバーフィルムを表４に記載のリング点を持つカバーフィルムに変更した以外は、実施例１と同様の方法でフォトスペーサ付基板を形成した。
【００５８】
−ピンホール−
実施例１〜６、比較例１〜３で作成したカラーフィルタ基板を光学顕微鏡（微分干渉モード、２００倍）で全面観察しピンホール（大きさ３０μｍφ以上）の発生数を観察し、各カラーフィルタ基板について良品か不良かを判断した。カラーフィルタ基板１０００枚中の良品数を表３に示した。
【００５９】
良品…０個以上２０個未満、
不良…２０個以上
【００６０】
−脱落数−
実施例７〜１２、比較例４〜５で作成したスペーサ付基板を面検機（タカノ（株）  ＣＦ検査装置  ＬＣＦ−３０１１ＸＵ）で全面観察し脱落の発生数を観察し、各スペーサ付基板について良品か不良かを判断した。スペーサ付基板１０００枚中の良品数を表４に示した。
【００６１】
良品…０個以上２０個未満、
不良…２０個以上
【００６２】
−カバーフィルム生産性−
王子製紙(株)製アルファンＥ−５０１を顕微鏡で観察し、該カバーフィルムの中でリング点の条件に合う部分を選別、カッティングした際に、使用可能な部分を評価した。
○：ほとんどが使用可能であった。
△：少し使用できない部分があった。
×：使用可能な部分がなかった。
【００６３】
【表３】
2008129431.tif 000005
【００６４】
なお、比較例３で作製したカラーフィルタ基板は、実施例で作製したカラーフィルタ基板と比較して、色純度が低く、表示装置用カラーフィルタとして用いることはできなかった。
【００６５】
【表４】
2008129431.tif 000006
【００６６】
（実施例１３）
［カラーフィルタの作製（感光性樹脂転写材料のラミネートによる作製）］
実施例１の感光性樹脂転写材料Ｂ１の作製において、用いた前記着色感光性樹脂組成物Ｂ１を、下記の組成よりなる着色感光性樹脂組成物Ｋ１、Ｒ１、Ｇ１に変更した以外は上記と同様の方法によって、感光性樹脂転写材料Ｋ１、Ｒ１、Ｇ１を作製した。
【００６７】
【表５】
2008129431.tif 000007
【００６８】
尚、表５に記載の組成物の内、Ｋ顔料分散物１の組成は下記の通りである。
・カーボンブラック（商品名：Ｎｉｐｅｘ３５、デグサ  ジャパン（株）製）
１３．１部
・分散剤（下記化合物１）                                            ０．６５部
・ポリマー（ベンジルメタクリレート／メタクリル酸＝７２／２８モル比
のランダム共重合物、分子量３．７万）６．７２部
・プロピレングリコールモノメチルエーテルアセテート                ７９．５３部
【００６９】
【化２】
2008129431.tif 000008
【００７０】
バインダー２の組成は下記の通りである。
・ポリマー（ベンジルメタクリレート／メタクリル酸＝７８／２２モル比
のランダム共重合物、分子量３．８万）２７部
・プロピレングリコールモノメチルエーテルアセテート                    ７３部
【００７１】
Ｒ顔料分散物１の組成は下記の通りである。
・Ｃ．Ｉ．Ｐ．Ｒ．２５４（商品名：Ｉｒｇａｐｈｏｒ  Ｒｅｄ  Ｂ−ＣＦ、
チバ・スペシャルティ・ケミカルズ（株）製）                      ８部
・分散剤（前記化合物１）                                          ０．８部
・ポリマー（ベンジルメタクリレート／メタクリル酸＝７２／２８モル比
のランダム共重合物、分子量３万）      ８部
・プロピレングリコールモノメチルエーテルアセテート                  ８３部
【００７２】
Ｒ顔料分散物２の組成は下記の通りである。
・Ｃ．Ｉ．Ｐ．Ｒ．１７７（商品名：Ｃｒｏｍｏｐｈｔａｌ  Ｒｅｄ  Ａ２Ｂ、
チバ・スペシャルティ・ケミカルズ（株）製）                      １８部
・ポリマー（ベンジルメタクリレート／メタクリル酸＝７２／２８モル比
のランダム共重合物、分子量３万）    １２部
・プロピレングリコールモノメチルエーテルアセテート                  ７０部
【００７３】
バインダー１の組成は下記の通りである。
・ポリマー（ベンジルメタクリレート／メタクリル酸／メチルメタクリレート
＝３８／２５／３７モル比のランダム共重合物、分子量４万）  ２７部
・プロピレングリコールモノメチルエーテルアセテート                  ７３部
【００７４】
添加剤１は、燐酸エステル系特殊活性剤（楠本化成（株）製、商品名：ＨＩＰＬＡＡＤ  ＥＤ１５２）を用いた。
Ｇ顔料分散物１は、富士フイルムエレクトロニクスマテリアルズ（株）製の「商品名：ＧＴ−２」を用いた。
Ｙ顔料分散物１は、御国色素（株）製の「商品名：ＣＦエローＥＸ３３９３」を用いた。
【００７５】
−ブラック（Ｋ）画像の形成−
無アルカリガラス基板に、２５℃に調整したガラス洗浄剤液をシャワーにより２０秒間吹き付けながらナイロン毛を有する回転ブラシで洗浄し、純水シャワー洗浄後、シランカップリング液（Ｎ−β（アミノエチル）γ−アミノプロピルトリメトキシシラン０．３質量％水溶液、商品名：ＫＢＭ６０３、信越化学工業（株）製）をシャワーにより２０秒間吹き付け、純水シャワー洗浄した。この基板を基板予備加熱装置で１００℃２分加熱して次のラミネーターに送った。
前記感光性樹脂転写材料Ｋ１のカバーフィルムを剥離後、ラミネーター（（株）日立インダストリイズ製（ＬａｍｉｃＩＩ型））を用い、１００℃に加熱した前記基板に、ゴムローラー温度１３０℃、線圧１００Ｎ／ｃｍ、搬送速度２．２ｍ／分でラミネートした。
仮支持体を熱可塑性樹脂層との界面で剥離後、超高圧水銀灯を有するプロキシミティー型露光機（日立電子エンジニアリング（株）製）で、基板とマスク（画像パターンを有す石英露光マスク）を垂直に立てた状態で、露光マスク面と該熱可塑性樹脂層の間の距離を２００μｍに設定し、露光量７０ｍＪ／ｃｍ２でパターン露光した。
【００７６】
次に、トリエタノールアミン系現像液（商品名：Ｔ−ＰＤ２、富士写真フイルム（株）製を、純水で１２倍（Ｔ−ＰＤ２を１質量部と純水を１１質量部の割合で混合）に希釈した液）を３０℃５０秒、フラットノズル圧力０．０４ＭＰａでシャワー現像し熱可塑性樹脂層と中間層を除去した。引き続き、この基板上面にエアを吹きかけて液切りした後、純水をシャワーにより１０秒間吹き付け、純水シャワー洗浄し、エアを吹きかけて基板上の液だまりを減らした。
引き続き炭酸Ｎａ系現像液（０．３８モル／リットルの炭酸水素ナトリウム、０．４７モル／リットルの炭酸ナトリウム、５質量％のジブチルナフタレンスルホン酸ナトリウム、アニオン界面活性剤、消泡剤、安定剤含有、商品名：Ｔ−ＣＤ１、富士写真フイルム（株）製を純水で５倍に希釈した液）を用い、２９℃３０秒、コーン型ノズル圧力０．１５ＭＰａでシャワー現像し感光性樹脂層を現像しパターニング画像を得た。
【００７７】
引き続き洗浄剤（燐酸塩・珪酸塩・ノニオン界面活性剤・消泡剤・安定剤含有、商品名：Ｔ−ＳＤ１  富士写真フイルム（株）製）を純水で１０倍に希釈して用い、３３℃２０秒、コーン型ノズル圧力０．０２ＭＰａでシャワーで吹きかけ、更にナイロン毛を有す回転ブラシにより形成された画像を擦って残渣除去を行い、ブラック（Ｋ）の画像を得た。その後、該基板に対して両面から超高圧水銀灯で５００ｍＪ／ｃｍ２の露光量でポスト露光後、２２０℃、１５分間熱処理した。
このＫの画像を形成した基板を再び、前記のようにブラシで洗浄し、純水シャワー洗浄後、シランカップリング液は使用せずに、基板予備加熱装置に送った。
【００７８】
−レッド（Ｒ）画素の形成−
前記感光性樹脂転写材料Ｒ１を用い、前記感光性樹脂転写材料Ｋ１と同様の工程で、熱処理済みのレッド（Ｒ）画素を得た。但し露光量は４０ｍＪ／ｃｍ２、炭酸Ｎａ系現像液による現像は３５℃３５秒とした。
このＫの画像、及びＲの画素を形成した基板を再び、前記のようにブラシで洗浄し、純水シャワー洗浄後、シランカップリング液は使用せずに、基板予備加熱装置に送った。
【００７９】
−グリーン（Ｇ）画素の形成−
前記感光性樹脂転写材料Ｇ１を用い、前記感光性樹脂転写材料Ｒ１と同様の工程で、熱処理済みのグリーン（Ｇ）の画素を得た。但し露光量は４０ｍＪ／ｃｍ２、炭酸Ｎａ系現像液による現像は３４℃４５秒とした。
このＫの画像、ＲとＧの画素を形成した基板を再び、前記のようにブラシで洗浄し、純水シャワー洗浄後、シランカップリング液は使用せずに、基板予備加熱装置に送った。
【００８０】
−ブルー（Ｂ）画素の形成−
前記感光性樹脂転写材料Ｂ１を用い、前記感光性樹脂転写材料Ｒ１と同様の工程で、熱処理済みのブルー（Ｂ）の画素を得た。但し露光量は３０ｍＪ／ｃｍ２、炭酸Ｎａ系現像液による現像は３６℃４０秒とした。
【００８１】
このＲ、Ｇ、Ｂ画素及びＫの画像を形成した基板を２４０℃で５０分ベークして、目的のカラーフィルタを得た。
【００８２】
上記より得たカラーフィルタ基板のＲ画素、Ｇ画素、及びＢ画素並びにＫ画像（ブラックマトリクス）の上に更に、ＩＴＯ（Ｉｎｄｉｕｍ  Ｔｉｎ  Ｏｘｉｄｅ）の透明電極をスパッタリングにより形成した。次いで、前記実施例７に従い、前記で形成したＩＴＯ膜上の隔壁（ブラックマトリックス）上部に相当する部分にスペーサを形成した。
【００８３】
−液晶表示装置の作製−
別途、対向基板としてガラス基板を用意し、カラーフィルタ基板の透明電極上及び対向基板上にそれぞれＰＶＡモード用にパターニングを施し、その上に更にポリイミドよりなる配向膜を設けた。
その後、カラーフィルタの画素群を取り囲むように周囲に設けられたブラックマトリクス外枠に相当する位置に紫外線硬化樹脂のシール剤をディスペンサ方式により塗布し、ＰＶＡモード用液晶を滴下し、対向基板と貼り合わせた後、貼り合わされた基板をＵＶ照射した後、熱処理してシール剤を硬化させた。このようにして得た液晶セルの両面に、（株）サンリッツ製の偏光板ＨＬＣ２−２５１８を貼り付けた。次いで、赤色（Ｒ）ＬＥＤとしてＦＲ１１１２Ｈ（スタンレー電気（株）製のチップ型ＬＥＤ）、緑色（Ｇ）ＬＥＤとしてＤＧ１１１２Ｈ（スタンレー電気（株）製のチップ型ＬＥＤ）、青色（Ｂ）ＬＥＤとしてＤＢ１１１２Ｈ（スタンレー電気（株）製のチップ型ＬＥＤ）を用いてサイドライト方式のバックライトを構成し、前記偏光板が設けられた液晶セルの背面となる側に配置し、液晶表示装置を作製した。
【００８４】
（実施例１４〜１８、比較例６、７）
実施例１３において、用いた感光性樹脂転写材料Ｋ１、Ｒ１、Ｇ１、Ｂ１とフォトスペーサ形成用感光性転写材料Ｓ１を表６に記載したカバーフィルムを用いた転写材料に変更した以外は、実施例１３と同様の方法で液晶表示装置を作製した。
【００８５】
［見栄え］
前記で得られた液晶表示装置の各々について、グレイのテスト信号を入力させたときのグレイ表示を目視にて観察し、表示ムラの発生の有無を下記評価基準にしたがって評価した。
〈評価基準１〉
○：表示ムラは全く認められなく、見栄えが良かった。
△：表示ムラが僅かに認められたが、見栄えが良かった。
×：表示ムラが顕著に認められ、見栄えが悪かった。
【００８６】
【表６】
2008129431.tif 000009
【００８７】
なお、比較例６に用いられた感光性樹脂転写材料を構成するカバーフィルムは、上記評価から明らかなようにその生産性に劣るものである。